(57)【要約】【課題】シール強度、層間接着強度が高く、耐熱性、耐電解液性、タブシール層との接着性に優れ、環境負荷が少なく、安価に製造することができる電池外装用ラミネートフィルムを提供する。【解決手段】少なくとも基材層１、第１の接着層２、バリア層３、第２の接着層４、シーラント層５がこの順で積層されてなる電池外装用ラミネートフィルム１０。シーラント層５は、直鎖状低密度ポリエチレン（ＬＬＰＥ）を主成分とするポリエチレン樹脂よりなり、且つ、ＭＦＲ０．１ｇ／１０ｍｉｎ以上３ｇ／１０ｍｉｎ以下、密度０．９１８ｇ／ｃｍ３以上０．９５０ｇ／ｃｍ３以下、引張り弾性率１００ＭＰａ以上１５００ＭＰａ以下であるシーラント主層を有する。【選択図】図１
2014157727.tif 000002
【特許請求の範囲】
【請求項１】
少なくとも基材層、第１の接着層、バリア層、第２の接着層、シーラント層がこの順で積層されてなる電池外装用ラミネートフィルムであって、該シーラント層は、直鎖状低密度ポリエチレン（ＬＬＰＥ）を主成分とするポリエチレン樹脂よりなり、且つ、ＭＦＲ０．１ｇ／１０ｍｉｎ以上３ｇ／１０ｍｉｎ以下、密度０．９１８ｇ／ｃｍ３以上０．９５０ｇ／ｃｍ３以下、引張り弾性率１００ＭＰａ以上１５００ＭＰａ以下であるシーラント主層を有することを特徴とする電池外装用ラミネートフィルム。
【請求項２】
前記第２の接着層が、ＬＬＰＥを主成分するポリエチレン樹脂よりなり、該ポリエチレン樹脂の少なくとも一部は酸変性されており、且つ、ＭＦＲ０．１ｇ／１０ｍｉｎ以上３ｇ／１０ｍｉｎ以下、密度０．９２０ｇ／ｃｍ３以上０．９５０ｇ／ｃｍ３以下、引張り弾性率１００ＭＰａ以上１０００ＭＰａ以下であることを特徴とする請求項１に記載の電池外装用ラミネートフィルム。
【請求項３】
前記シーラント主層と前記第２の接着層の何れか一方又は双方の密度が０．９２８ｇ／ｃｍ３以上であり、且つ両者の密度差が０．０１５ｇ／ｃｍ３以下であることを特徴とする請求項１又は２に記載の電池外装用ラミネートフィルム。
【請求項４】
前記バリア層が、クロム系化成処理が施されていないアルミニウム箔よりなることを特徴とする請求項１ないし３のいずれか１項に記載の電池外装用ラミネートフィルム。
【請求項５】
前記バリア層が、表面にベーマイト皮膜が形成されたアルミニウム箔よりなることを特徴とする請求項１ないし４のいずれか１項に記載の電池外装用ラミネートフィルム。
【請求項６】
前記シーラント主層の製膜材料を環状ダイから押し出すインフレーション成形法により、前記シーラント主層形成用フィルムを製膜するインフレーション成形工程と、該シーラント主層形成用フィルムを有するシーラント層を第２の接着層を介して熱ラミネーション法により前記バリア層に貼り合わせる熱ラミネーション工程とを備えることを特徴とする請求項１ないし５のいずれか１項に記載の電池外装用ラミネートフィルムの製造方法。
【請求項７】
前記第２の接着層は、該第２の接着層の製膜材料を環状ダイから押し出すインフレーション成形法により製膜されたフィルムであることを特徴とする請求項６に記載の電池外装用ラミネートフィルムの製造方法。
【請求項８】
前記熱ラミネーション工程において、電池外装用ラミネートフィルムの前記シーラント層側を該シーラント層の融点より２０℃以上高い温度の加熱ロールで加熱して熱ラミネーションすることを特徴とする請求項６又は７に記載の電池外装用ラミネートフィルムの製造方法。
【請求項９】
前記熱ラミネーション工程において、前記バリア層とシーラント層とを第２の接着層を介して貼り合わせる際に、該シーラント層側の非貼り合わせ面に、該シーラント層の融点より２０℃以上融点が高い、ポリエチレン樹脂以外の樹脂よりなる耐熱樹脂フィルムを重ねて熱ラミネーションし、その後、該耐熱樹脂フィルムをシーラント層から剥離させることを特徴とする請求項６ないし８のいずれか１項に記載の電池外装用ラミネートフィルムの製造方法。
【請求項１０】
請求項１ないし５のいずれか１項に記載の電池外装用ラミネートフィルムを含む電池。
【発明の詳細な説明】
【技術分野】
【０００１】
本発明は、電池外装用ラミネートフィルムと、その製造方法に関する。より具体的には、本発明は、リチウム電池（リチウム一次、二次電池）、リチウムイオン二次電池、ポリマー電池等の電池において、液体、ゲル状高分子体、又は固体の電解質を有する電池本体を包装するための電池外装用ラミネートフィルムと、その製造方法に関する。本発明はまた、この電池外装用ラミネートフィルムを用いた電池に関する。
【背景技術】
【０００２】
近年、携帯電話、パーソナルコンピュータ、自動車等に用いられる薄型・小型電池として、リチウム電池、リチウムイオン二次電池等が開発されている。従来、これらの電池の外装材としては、金属製の缶タイプが用いられてきたが、近年では、電池の設計自由度が高く、より軽量化が可能であることから、基材層とシーラント層に高分子フィルムを用い、バリア層に金属箔を用い、これらを積層一体化してなる基材層／バリア層／シーラント層の積層フィルムを、シーラント層同士を熱シールして、袋状或いはケース状に加工したものが用いられるようになってきた。
【０００３】
電池外装材には、電池本体の包装形式により、パウチタイプ、エンボスタイプと称されるものがある。パウチタイプは、三方シール、四方シール、ピロータイプ等の袋形状のものであり、一方、エンボスタイプには、一方又は双方の外装材に凹部を形成してこの凹部に電池本体を収納し、周辺の鍔部をヒートシールして密封した形状のものがある。
これらの電池外装材を構成する電池外装用積層フィルムには、基本的なパッケージング部材としての高シール強度性、外部からの応力に対する強い耐突き刺し性が求められるが、さらに、以下の理由から、耐電解液性に優れ、高温環境下における高いシール性と層間接着性も要求されている。
【０００４】
即ち、リチウム電池には、電池内容物として正極材、負極材とともに、電解液として、エチレンカーボネート、プロピレンカーボネート、炭酸ジメチル、炭酸ジエチル、炭酸エチルメチル等の極性溶媒に、電解質としてＬｉＰＦ６、ＬｉＢＦ４等のリチウム塩を配合したものが用いられている。これらの電解液の溶媒は、高分子フィルムへの浸透性が高いために、電解液の溶媒が外装材の積層フィルムに浸透することによるシール部の接着強度の低下や、各層間の接着強度の低下が問題となっている。
更には、電池内部では、電極、活物質、電解液等に含まれる僅かな水分や、シール層断面を通して外部から浸入する水分と、電解質のリチウム塩とで加水分解反応が起こり、フッ化水素酸が生成する。このフッ化水素酸が外装材の積層フィルムのシーラント層に浸透してバリア層の金属腐食を発生させ、シーラント層とバリア層との接着性の低下、シール部の接着強度の低下をより一層促進させることとなる。
また、リチウム電池には、真夏の車内に放置されたことを想定し、６０〜８０℃での高温環境下に放置された場合でも、シール強度、各層間の接着強度を維持する耐熱性も必要となる。
【０００５】
このようなことから、電池外装材としての積層フィルムには、シーラント層同士のシール性、各層間の接着強度について、他用途の包装材と比較しても格段に優れたものであることが要求される。
【０００６】
従来、電解液から発生するフッ化水素酸に対する耐腐食性を付与するために、バリア層に用いるアルミニウム箔に表面処理を施すことが提案されている。
例えば、特許文献１には、基材層、接着層、化成処理層、アルミニウム、化成処理層、酸変性ＰＰ皮膜層、最内層から構成された積層体であって、化成処理がリン酸クロメート処理であることを特徴とするポリマー電池用包装材料が提案されている。
また、特許文献２には、フェノール樹脂、フッ化クロム（三価）化合物、リン酸の３成分からなる化成処理液でアルミニウム箔を化成処理したものを用いた積層体が提案されている。
特許文献３には、アミノ化フェノール重合体、３価クロム化合物及びリン化合物を含有する化成処理液で化成処理したアルミニウム箔を用いた電池用包装材が提案されている。
しかし、これら特許文献１〜３で行われている化成処理は、塗布型化成処理とも言われ、処理液は人体への影響があり、環境負荷が大きく、しばしば土壌汚染などの環境汚染が問題となっているため、このような化成処理をバリア層のアルミニウム箔に施すことは好ましくない。
【０００７】
電池外装材用積層フィルムには、更に次のようなものも提案されている。
【０００８】
特許文献４には、最外層／バリア層／サンド樹脂層／シーラント層からなる積層体において、ベーマイト処理したアルミニウム箔をバリア層として用い、シーラント層として密度０．９２５ｇ／ｃｍ３以上、融解熱量のピークトップが１１５℃以上であるエチレン−αオレフィン共重合体からなる層を使用した電池外装材が提案されている。この特許文献４では、接着層であるサンド樹脂層の成形にサンドイッチラミネーション法を採用している。
【０００９】
特許文献５には、外層、アルミニウム箔、内層からなると共に、アルミニウム箔の内層側に少なくとも化成処理層を設けた積層体において、化成処理層面と当接する樹脂層が酸変性オレフィン樹脂からなると共に、化成処理層面と酸変性オレフィン樹脂の単層フィルムないし酸変性オレフィン樹脂と１以上のオレフィン樹脂との共押出しフィルムをサーマルラミナーション法で貼合せたことを特徴とする積層体及びその製造方法が提案されている。
【００１０】
特許文献６、７には、電池用の包装材料の製造方法として、アルミニウムの両面にフェノール樹脂、フッ化クロム（３）化合物、リン酸からなる水溶液で化成処理を施し、一方の面に基材をドライラミネートした後、他方の面にヒートシール性フィルム層としてのポリエチレンフィルムまたはポリプロピレンフィルムを、酸変性ポリエチレン樹脂又は酸変性ポリプロピレン樹脂を接着樹脂としてサンドイッチラミネート法によりラミネートして得られた積層体を、後加熱により接着樹脂の軟化点以上に加熱することを特徴とした製造方法が開示されている。
特許文献８、９には、ポリマー電池用包装材料の製造方法として、アルミニウムの両面にリン酸クロメート処理を施し、一方の面に基材をドライラミネートした後、他方の面に接着樹脂と最内層樹脂（ヒートシール層）とを共押出しして積層体とし、後加熱により接着樹脂の軟化点以上の条件で加熱する方法が開示されている。
【００１１】
特許文献１０には２軸延伸ポリエステルフィルム層、２軸延伸ナイロンフィルム層、金属箔層、熱接着性樹脂層からなる積層体で形成された電池用積層フィルムであって、熱接着性樹脂層に、直鎖状低密度ポリエチレン、中密度ポリエチレン、ポリプロピレン、酸変性ポリプロピレンを用いるものが提案されている。この特許文献１０には、熱接着性樹脂層と金属箔層との積層方法として、金属箔層と熱接着性樹脂層のフィルムとの間に、酸変性ポリプロピレンなどの熱接着性樹脂を膜状に押し出すことが記載されている。
【００１２】
特許文献１１には基材層、接着層、化成処理層、アルミニウム、化成処理層、接着樹脂層、最内樹脂層からなり、接着樹脂層を酸変性ポリエチレンとし、最内樹脂層を密度０．９３５以上、ＭＦＲ１〜１０ｇ/１０ｍｉｎからなる中密度ポリエチレンとし、接着樹脂層と最内樹脂層とが共押出し製膜された層であることを特徴とするリチウム電池用包装材料が開示されている。
【先行技術文献】
【特許文献】
【００１３】
【特許文献１】特開２０１１−１３８７８９号公報
【特許文献２】特開２００４−９８４０９号公報
【特許文献３】特開２００３−２３６９８０号公報
【特許文献４】特開２００３−６２９３２号公報
【特許文献５】特開２００４−７４４１９号公報
【特許文献６】特開２００１−３０７６８４号公報
【特許文献７】特開２００１−２０２９２７号公報
【特許文献８】特開２００１−２２９８８７号公報
【特許文献９】特開２００１−２０２９２８号公報
【特許文献１０】特開２０１１−１４２０９１号公報
【特許文献１１】特開２００２−９３３８６号公報
【発明の概要】
【発明が解決しようとする課題】
【００１４】
シーラント層として、エチレン−αオレフィン共重合体からなる層を使用した特許文献４の電池外装材では、その実施例で具体的に製造された積層体のヒートシール強度は６．５Ｎ／１５ｍｍ程度の弱いものであり、電池外装材として使用できるものではない。また、接着層であるサンド樹脂層の成形にインフレーション成形法ではなく、サンドイッチラミネーション法を採用しているため、ＭＦＲの高い高流動性の樹脂を選定しなければならず、シール時に接着樹脂層が流動化し、厚みが薄くなりバリア層のアルミニウム箔との接着強度が不足する問題がある。即ち、サンドイッチラミネート法で押し出される樹脂はインフレーション法で押し出される場合とは異なり、通常、融点より５０〜１００℃、或いはそれ以上の高温で押し出されるため、耐熱性の低い酸変性樹脂では高温下での押し出し時に熱劣化を引き起こし、シール強度及び耐電解液性が悪化する。
【００１５】
特許文献５の積層体では、アルミニウム箔と酸変性樹脂とを強固に接着させるために、化成処理層を酸変性オレフィン樹脂の軟化点以上、融点以下に加熱し、サーマルラミネーション法で貼り合わせて中間積層体とした後、更に、中間積層体を酸変性オレフィン樹脂の融点以上となるように再加熱する二段階加熱処理を行う必要があり、加工コストがかかる。また、この特許文献５においても、特許文献１〜３と同様に、リン酸クロメート処理による化成処理に起因する環境汚染が問題となる。
【００１６】
特許文献６、７の方法では、接着樹脂層の形成にサンドイッチラミネーション法を採用しているため、特許文献４と同様、シール時に接着樹脂層が流動化し、厚みが薄くなりバリア層のアルミニウム箔との接着強度が不足する問題や、高温下での押出し時の熱劣化でシール強度及び耐電解液性が悪化する問題がある。
【００１７】
特許文献８、９の方法は、共押出し法により直接アルミニウム面に接着樹脂を押出し製膜する所謂押出ラミネーション法によるものであり、サンドイッチラミネーション法と同様、接着樹脂としてＭＦＲの高い高流動性の樹脂を選定しなければならず、シール時に接着樹脂層が流動化し、厚みが薄くなりアルミニウムとの接着強度が不足する問題、高温下での押し出し時の熱劣化でシール強度及び耐電解液性が悪化する問題がある。また、特許文献１〜３と同様に、リン酸クロメート処理に起因する環境汚染の問題もある。
【００１８】
特許文献１０では、接着強化樹脂層として酸変性ポリプロピレンを使用しているため、耐電解液性が劣る。
【００１９】
特許文献１１では、最内樹脂層が中密度ポリエチレンよりなるため耐引き裂き性に劣り、そのため、中密度ポリエチレンを積層してアルミニウムラミネートフィルムとしてケース状に成形する際に白化しやすく、耐電解液性が劣る。また、電極タブとシールする際に用いられるシール部材のポリプロピレン系樹脂との接着性、即ち、タブシール層との接着性に劣るという欠点もある。
【００２０】
このように、従来において、電池外装材として各種の積層フィルムは提案されているものの、シーラント層の樹脂特性と成膜方法、更には貼り合わせ加工方法等において最適な選択がなされていないため、シール強度、層間接着強度が高く、耐電解液性、耐熱性に優れ、しかも、タブシール層との接着性にも優れ、また、環境汚染の問題もなく、安価に製造することができるものが提供されていないのが実状である。
本発明は、上記課題を解決するものであり、本発明の目的は、シール強度、層間接着強度が高く、耐電解液性、耐熱性に優れると共に、タブシール層との接着性にも優れ、環境負荷の少ない方法で安価に製造することができる電池外装用ラミネートフィルムを提供するものである。
【課題を解決するための手段】
【００２１】
本発明者等は鋭意検討した結果、少なくとも基材層、第１の接着層、バリア層、第２の接着層、シーラント層がこの順で積層されてなる電池外装用ラミネートフィルムにおいて、シーラント層として、特定の直鎖状低密度ポリエチレン（ＬＬＰＥ）を主成分とした高粘度、高密度のポリエチレン樹脂を用いることにより、バリア層に環境負荷の大きいクロメート処理等の化成処理をすることなく、耐電解液性、耐熱性、高接着強度を得ることができ、また、タブシール層との接着性にも優れること、更には、シーラント層の形成に、その製膜材料を環状ダイから押し出すインフレーション成形法を採用すると、縦横の引張り強度や伸び等の物性に差のない、均質なフィルムを得ることができ、このフィルムを、第２の接着層の酸変性ポリエチレン樹脂を介して熱ラミネーション法にてバリア層の金属箔と貼り合わせることにより、シーラント層及び第２の接着層の酸変性ポリエチレン樹脂の結晶性を促進させて耐電解液性、耐熱性、層間接着性に優れた電池外装用ラミネートフィルムを得ることができることを見出した。
【００２２】
本発明はこのような知見に基いて達成されたものであり、以下を要旨とする。
【００２３】
［１］  少なくとも基材層、第１の接着層、バリア層、第２の接着層、シーラント層がこの順で積層されてなる電池外装用ラミネートフィルムであって、該シーラント層は、直鎖状低密度ポリエチレン（ＬＬＰＥ）を主成分とするポリエチレン樹脂よりなり、且つ、ＭＦＲ０．１ｇ／１０ｍｉｎ以上３ｇ／１０ｍｉｎ以下、密度０．９１８ｇ／ｃｍ３以上０．９５０ｇ／ｃｍ３以下、引張り弾性率１００ＭＰａ以上１５００ＭＰａ以下であるシーラント主層を有することを特徴とする電池外装用ラミネートフィルム。
【００２４】
［２］  前記第２の接着層が、ＬＬＰＥを主成分するポリエチレン樹脂よりなり、該ポリエチレン樹脂の少なくとも一部は酸変性されており、且つ、ＭＦＲ０．１ｇ／１０ｍｉｎ以上３ｇ／１０ｍｉｎ以下、密度０．９２０ｇ／ｃｍ３以上０．９５０ｇ／ｃｍ３以下、引張り弾性率１００ＭＰａ以上１０００ＭＰａ以下であることを特徴とする［１］に記載の電池外装用ラミネートフィルム。
【００２５】
［３］  前記シーラント主層と前記第２の接着層の何れか一方又は双方の密度が０．９２８ｇ／ｃｍ３以上であり、且つ両者の密度差が０．０１５ｇ／ｃｍ３以下であることを特徴とする［１］又は［２］に記載の電池外装用ラミネートフィルム。
【００２６】
［４］  前記バリア層が、クロム系化成処理が施されていないアルミニウム箔よりなることを特徴とする［１］ないし［３］のいずれかに記載の電池外装用ラミネートフィルム。
【００２７】
［５］  前記バリア層が、表面にベーマイト皮膜が形成されたアルミニウム箔よりなることを特徴とする［１］ないし［４］のいずれかに記載の電池外装用ラミネートフィルム。
【００２８】
［６］  前記シーラント主層の製膜材料を環状ダイから押し出すインフレーション成形法により、前記シーラント主層形成用フィルムを製膜するインフレーション成形工程と、該シーラント主層形成用フィルムを有するシーラント層を第２の接着層を介して熱ラミネーション法により前記バリア層に貼り合わせる熱ラミネーション工程とを備えることを特徴とする［１］ないし［５］のいずれかに記載の電池外装用ラミネートフィルムの製造方法。
【００２９】
［７］  前記第２の接着層は、該第２の接着層の製膜材料を環状ダイから押し出すインフレーション成形法により製膜されたフィルムであることを特徴とする［６］に記載の電池外装用ラミネートフィルムの製造方法。
【００３０】
［８］  前記熱ラミネーション工程において、電池外装用ラミネートフィルムの前記シーラント層側を該シーラント層の融点より２０℃以上高い温度の加熱ロールで加熱して熱ラミネーションすることを特徴とする［６］又は［７］に記載の電池外装用ラミネートフィルムの製造方法。
【００３１】
［９］  前記熱ラミネーション工程において、前記バリア層とシーラント層とを第２の接着層を介して貼り合わせる際に、該シーラント層側の非貼り合わせ面に、該シーラント層の融点より２０℃以上融点が高い、ポリエチレン樹脂以外の樹脂よりなる耐熱樹脂フィルムを重ねて熱ラミネーションし、その後、該耐熱樹脂フィルムをシーラント層から剥離させることを特徴とする［６］ないし［８］のいずれかに記載の電池外装用ラミネートフィルムの製造方法。
【００３２】
［１０］  ［１］ないし［５］のいずれかに記載の電池外装用ラミネートフィルムを含む電池。
【発明の効果】
【００３３】
本発明によれば、シール強度、層間接着強度が高く、耐電解液性、耐熱性に優れると共に、タブシール層との接着性にも優れ、環境負荷の少ない方法で安価に製造することができる電池外装用ラミネートフィルムが提供され、この電池外装用ラミネートフィルムを用いて、電池の軽量・薄肉・小型化と、低コスト化、長期耐久性、信頼性の向上を図ることができる。
【図面の簡単な説明】
【００３４】
【図１】本発明の電池外装用ラミネートフィルムの実施の形態を示す断面図である。
【図２】本発明の電池外装用ラミネートフィルムの製造方法の一例を示す熱ラミネーション工程の概略図である。
【図３】本発明の電池外装用ラミネートフィルムを用いた電池外装材の一例を示す斜視図である。
【発明を実施するための形態】
【００３５】
以下に図面を参照して本発明の実施の形態を詳細に説明する。
図１は、本発明の電池外装用ラミネートフィルムの実施の形態を示す断面図であり、図２は、本発明の電池外装用ラミネートフィルムの製造方法の一例を示す熱ラミネーション工程の概略図、図３は、本発明の電池外装用ラミネートフィルムを用いた電池外装材の一例を示す斜視図である。ただし、図１〜３は、本発明の実施形態の一例を示すものであり、本発明の電池外装用ラミネートフィルム、電池外装材は、何ら図１，３に示すものに限定されるものではない。また、本発明の電池外装用ラミネートフィルムの製造方法も何ら図２に示す熱ラミネーション工程を経るものに限定されるものではない。
【００３６】
なお、本明細書において、樹脂又は樹脂組成物の引張り弾性率は、ＩＳＯ１１８４−１９７０に基づき１５ｍｍ幅の短冊状のサンプルを、チャック間距離１００ｍｍでテンシロン型引張り試験機にて１ｍｍ/ｍｉｎで測定された値である。また、ＭＦＲ（メルトフローレート）は、ＪＩＳＫ７２１０Ａ法に基づき、ポリエチレン樹脂又は酸変性されたポリエチレン樹脂或いはこれらを主成分とする樹脂組成物の場合は、１９０℃、２．１６ｋｇｆ荷重にて測定された値であり、ポリプロピレン樹脂又はポリプロピレン系樹脂組成物の場合は、２３０℃、２．１６ｋｇｆ荷重にて測定された値である。また、樹脂の密度はＪＩＳＫ７１１２Ａ法（水中置換法）により求められたものである。
また、融点は、ＤＳＣ（示差走査熱量計）にて昇温速度１０℃／分で測定した時の融解ピーク温度により求められたものである。
【００３７】
［電池外装用ラミネートフィルム］
図１に示すように、本発明の電池外装用ラミネートフィルム１０は、少なくとも基材層１、第１の接着層２、バリア層３、第２の接着層４、シーラント層５がこの順で積層されてなり、シーラント層５が、直鎖状低密度ポリエチレン（ＬＬＰＥ）を主成分とするポリエチレン樹脂よりなり、且つ、ＭＦＲ０．１ｇ／１０ｍｉｎ以上３ｇ／１０ｍｉｎ以下、密度０．９１８ｇ／ｃｍ３以上０．９５０ｇ／ｃｍ３以下、引張り弾性率１００ＭＰａ以上１５００ＭＰａ以下であるシーラント主層を有することを特徴とする。
【００３８】
＜基材層＞
本発明における基材層１は、突き刺し等による外部からの力によるバリア層３の破損を防ぐために、バリア層３を補強すると共に、電池外装用ラミネートフィルムの加工時の電池外装用ラミネートフィルム自体の破損を防止するための層であり、単層であっても２層以上の積層であってもよい。
基材層１は、機械的強度に優れ、耐熱性にも優れていることが要求され、引張り弾性率の高い樹脂フィルムよりなることが好ましい。
【００３９】
基材層１に用いられる好ましい樹脂としては、ポリアミド（ＰＡ）、ポリアミドイミド（ＰＡＩ）、ポリイミド（ＰＩ）、ポリアセタール（ＰＯＭ）、ポリアリレート（Ｐａｒ）、ポリカーボネート（ＰＣ）、ポリエチレンテレフタレート（ＰＥＴ）、ポリブチレンテレフタレート（ＰＢＴ）、ポリトリメチレンテレフタレート（ＰＴＴ）などのポリアルキレンテレフタレート（ＰＡＴ）、ポリエチレンナフタレート（ＰＥＮ）、ポリブチレンナフタレート（ＰＢＮ）、ポリメチルメタクリレート（ＰＭＭＡ）、ポリフェニレンオキシド（ＰＰＥ）、ポリエーテルサルフォン（ＰＥＳ）、ポリメチルペンテン（ＴＰＸ）、ポリオキシベンジレン(ＰＯＢ)、液晶性ポリエステル、ポリスルフォン（ＰＳＦ）、ポリフェニレンサルファイド（ＰＰＳ）、ポリビスアミドトリアゾール、ポリアミノビスマレイミド、ポリエーテルイミド（ＰＥＩ）、ポリエーテルエーテルケトン（ＰＥＥＫ）、アクリルなどの熱可塑性樹脂の１種又はこれらの２種以上の混合物が挙げられる。
【００４０】
これらのうち、ポリカーボネート（ＰＣ）、ポリブチレンテレフタレート（ＰＢＴ）、ポリエチレンテレフタレート(ＰＥＴ）などのポリアルキレンテレフタレート(ＰＡＴ）、ポリエチレンナフタレート(ＰＥＮ）、ポリブチレンナフタレート（ＰＢＮ）、ポリアミド（ＰＡ）、ポリフェニレンサルファイド（ＰＰＳ）、ポリアミドイミド(ＰＡＩ)、ポリイミド（ＰＩ）が好ましい。
【００４１】
基材層１は無延伸フィルムであっても延伸フィルムであってもよいが、機械的強度及び耐熱性の観点から延伸フィルムであることが好ましく、中でも２軸延伸フィルムであることが好ましい。特に２軸延伸ポリエチレンテレフタレートフィルム、２軸延伸ポリエチレンナフタレートフィルム又は２軸延伸ポリアミドフィルムからなるものは、引張り弾性率が高く、安価であり好ましい。
【００４２】
基材層１は、電池としての組み立ての際の外部からの突き刺し等の変形によるバリア層２のピンホール発生を阻止するための役割と、パウチ、エンボス加工する際に一般的に行われるプレス加工や張り出し加工時における電池外装用ラミネートフィルムの破損を防止するための役割を担うために、ある程度の弾性率と厚みが必要である。
【００４３】
基材層１の引張り弾性率は通常２０００ＭＰａ以上、好ましくは２２００ＭＰａ以上であり、特に好ましくは２４００ＭＰａ以上である。この引張り弾性率の上限は特に定めないが、上述のような好適樹脂の引張り弾性率は通常６０００ＭＰａ以下である。
【００４４】
また、基材層１の厚みは、好ましくは１０μｍ以上５０μｍ以下である。基材層１の厚みが５０μｍよりも厚いと、電池外装用ラミネートフィルムの剛性が高くなりすぎ、プレス加工等の加工がしにくくなるばかりか、面密度が大きくなり軽量化が図れなくなる傾向にある。また、基材層１の厚みが１０μｍより薄いと耐突き刺し性に影響が出る場合がある。基材層１の厚みは特に１２μｍ以上３０μｍ以下であることが好ましい。
【００４５】
電池外装用ラミネートフィルムを図３に例示されるようなエンボスタイプの外装材とする場合、基材層１にはプレス成形時の金型との滑り性も必要となるため、基材層１の表面（電池外装用ラミネートフィルムの最表面）に滑剤を塗布したり、凹凸を付与するなどして滑り性を高めることが好ましい。
【００４６】
ただし、滑剤を用いた場合は、滑剤による金型汚染の問題が懸念されるため、特に基材層１の表面に凹凸をつけて金型との摩擦係数を低下させた構成とすることが好ましい。この場合、基材層１の表面の凹凸は、キーエンス社製レーザー顕微鏡ＶＫ８５００によりレンズ１００倍、ピッチ０．０１μｍ、シャッタースピードＡＵＴＯ、ゲイン８３５の測定条件にて４０μｍ×４０μｍのエリアで測定された表面粗さＲａを４点測定した平均値で０．３μｍ以上１．０μｍ以下であることが好ましい。Ｒａが上記下限より小さいと滑り性が不足する傾向があり、上記上限よりも大きいと凹凸にごみが付着しやすくなる傾向がある。好ましい基材層１の表面粗さＲａは０．３５μｍ以上０．７０μｍ以下である。
【００４７】
＜第１の接着層＞
第１の接着層２は、基材層１とバリア層３とを接着するための層であり、基材層１とバリア層３とをドライラミネーション法により貼り合わせる場合には、ドライラミネーション用の接着剤、例えば、脂肪族ポリエステル系、芳香族ポリエステル系、ポリエチレンイミン系、ポリエーテル系、シアノアクリレート系、ウレタン系、有機チタン系、ポリエーテルウレタン系、エポキシ系、ポリエステルウレタン系、イミド系、イソシアネート系、ポリオレフィン系、シリコーン系、アクリル系などの各種の接着剤を用いることができる。
これらの接着剤の中でも、芳香族ポリエステル系、ポリオレフィン系、アクリル系の接着剤が耐電解液性に優れ、好ましい。
【００４８】
更なる耐電解液性が必要とされる場合には、第１の接着層２に酸変性樹脂フィルムを用いて熱ラミネーション法により基材層１とバリア層３とを貼り合わせてもよい。
【００４９】
第１の接着層２の厚みは限定されないが、通常１〜１０μｍ程度である。
【００５０】
＜バリア層＞
バリア層３は、外部からの水分が電池内部に浸入することを防止（バリア）するための層であり、ピンホールが無いこと、電池外装用ラミネートフィルムとしての高い引張強度を有していること、エンボス加工、パウチ加工時の変形及び伸びに対する耐クラック性を有していること等が要求される。
【００５１】
バリア層３としては金属箔（金属層）が好ましく、特に好ましいのはアルミニウム箔である。またプレス加工やエンボス加工時の耐クラック性の面から、伸び性に優れたアルミニウム箔が好ましく、鉄を０．３重量％以上、３．０重量％以下含有するアルミニウム箔が好ましい。鉄の含有量がこの範囲より少ないと伸びが十分でない傾向にあり、この範囲より多い場合には、電解液から発生するフッ化水素酸等によるバリア層３の腐食の問題が発生する傾向にある。アルミニウム箔の好ましい鉄含有量は０．５重量％以上１．７重量％以下である。
また、アルミニウム箔には、硬質アルミニウム箔と軟質アルミニウム箔とが存在するが、焼鈍処理を施してある軟質アルミニウム箔が柔軟性を有しているため好ましい。
【００５２】
アルミニウム箔等のバリア層３の厚みは、９μｍ以上６０μｍ以下、特に２０μｍ以上５０μｍ以下であることが、薄膜化とバリア性を両立させる上で好ましい。
なお、バリア層３は、通常、予め成形された金属箔（金属層）を用いるが、例えば、蒸着法や塗布法によってバリア層３を形成する態様も包含する。
【００５３】
＜アルミニウム箔の表面処理＞
本発明におけるバリア層として好適なアルミニウム箔の表面は、耐腐食性を付与するための表面処理を施したものであってもよい。ただし、本発明において、アルミニウム箔の表面処理は必ずしも必要とされない。
即ち、本発明においては、後述するように、シーラント層の製膜材料として特定の物性の直鎖状低密度ポリエチレン（ＬＬＰＥ）を用い、好ましくはインフレーション成形法により製膜したフィルムを、温度勾配をつけた熱ラミネーション法により第２の接着層を介してアルミニウム箔に貼り合わせることにより、表面処理を施していないアルミニウム箔であっても、耐電解液性、耐腐食性を十分に確保することができるため、本発明において、アルミニウム箔の表面処理は必ずしも必要とされず、特に後述するクロム系化成処理のような環境汚染の問題のある表面処理は行わないことが好ましい。
【００５４】
バリア層としてのアルミニウム箔に表面処理を行う場合、表面処理としては公知の処理が用いられ、例えば、クロム酸クロメート処理、リン酸クロメート処理、リン酸−クロム酸塩処理、クロム酸塩処理、アルカリクロム酸塩処理、塗布型クロメート処理等のクロム系化成処理、あるいは、ジルコニウム、チタン、リン酸亜鉛等の塗布型ノンクロム系処理や、ベーマイト処理、陽極酸化処理等が挙げられる。これらの処理以外にも、コロナ処理、プラズマ処理又は火炎処理等のアルミニウム箔表面に極性基を付与する処理を行って、第２の接着層との接着性を高めることにより耐腐食性を付与してもよい。また、これらの処理を２つ以上組み合わせて行ってもよい。ただし、クロム系化成処理については、上述の如く、行わないことが好ましい。
【００５５】
上記の表面処理のうち、環境負荷が少なく、安価に表面処理可能なベーマイト処理が好ましいものとして挙げられる。
ベーマイト処理とは、高温のベーマイト処理水中に一定時間アルミニウム箔を保持することにより、アルミニウム箔の表面にベーマイトの結晶構造を有するアルミニウム水和酸化皮膜（ベーマイト皮膜）を形成する処理である。
【００５６】
好ましいベーマイト処理水は、脱イオン水に、トリエタノールアミン、アンモニアのようなアルカリを、０．１重量％以上２重量％以下、好ましくは０．３重量％以上１重量％以下、より好ましくは０．６重量％以上１重量％以下の濃度に添加したものであり、ベーマイト処理は、このようなベーマイト処理水を９０〜１００℃に加熱し、アルミニウム箔を２０秒〜５分間、好ましくは２０秒〜１分間浸漬させることにより行うことができる。
【００５７】
このようなベーマイト処理により、厚みが好ましくは０．１μｍ以上１μｍ以下、より好ましくは０．１μｍ以上０．８μｍ以下、更に好ましくは０．２μｍ以上０．４μｍ以下のベーマイト皮膜を形成したアルミニウム箔であれば、第２の接着層として好ましく用いられる後述の酸変性ポリエチレン樹脂層との熱ラミネーションにおいて、強固な接着性が得られ、耐電解液性に優れた電池外装用ラミネートフィルムとすることができる。ベーマイト皮膜の厚みが上記範囲よりも薄いとベーマイト処理による接着性の向上効果を十分に得ることができず、上記範囲よりも厚いと、ベーマイト結晶がアルミニウム箔との界面から脱離しやすくなり好ましくない。
【００５８】
＜シーラント層＞
シーラント層５には、電池外装材としての加工時のヒートシール性と、耐電解液性、更には電極タブとの接着性を強化するために電極タブに周巻きされるタブシール層（通常は各種ポリエチレン、ポリプロピレンの単層又は積層フィルムが使用される）との接着性が必要とされる。本発明におけるシーラント層５は、直鎖状低密度ポリエチレン（ＬＬＰＥ）を主成分とするポリエチレン樹脂よりなり、ＭＦＲ０．１ｇ／１０ｍｉｎ以上３ｇ／１０ｍｉｎ以下、密度０．９１８ｇ／ｃｍ３以上０．９５０ｇ／ｃｍ３以下、引張り弾性率１００ＭＰａ以上１５００ＭＰａ以下であるシーラント主層を有する。
なお、本発明において、シーラント主層は、上記の条件を満たすものであれば、ポリエチレン樹脂以外の他の成分を含んでいてもよい。
また、シーラント層５は、上記のシーラント主層のみからなる単層構造であってもよく、このシーラント主層と他の層との２層以上の積層構造であってもよい。
【００５９】
ポリエチレン樹脂はポリプロピレン樹脂より融点は低いが、熱が繰り返し加えられることにより分子が架橋するポリマーであり、電池外装材としての用途で必要な８０〜９０℃の高温環境下での長時間暴露に対し、分子切断しにくく、ポリプロピレンより長期耐熱性が優れている。
【００６０】
更にポリエチレンは、溶融張力も高く、柔軟性があり、電池外装材として加工される場合の変形に対しても強く、変形時の白化もしにくく、耐寒性にも優れる。また、ポリエチレンはポリプロピレンより密度が高く、外部からの水分や電解液の極性溶媒であるカーボネート系溶媒への耐性も強い。
【００６１】
本発明に係るシーラント主層には、ポリエチレン樹脂の中でも、適度な柔軟性を有し、電極タブに周巻きされる各種のタブシール層との接着性に優れることから、直鎖状低密度ポリエチレン（ＬＬＰＥ）を主成分としたポリエチレン樹脂を用いる。
ここでいう主成分とは、複数の成分を配合してなる材料において、当該配合材料中、重量割合で最も多く含まれている成分をさす。
【００６２】
本発明において直鎖状低密度ポリエチレン（ＬＬＰＥ）とは、エチレンと炭素数４〜２０程度のα−オレフィンとの共重合体を意味し、α−オレフィンで構成される分岐側鎖の具体例としては、ブテン−１、ヘキセン−１、４−メチルペンテン−１、オクテン−１、デセン−１、テトラセン−１、オクタデセン−１等の各種コモノマーが挙げられる。これらのα−オレフィンは２種以上を併用してもよい。また、炭素数４〜２０程度のα−オレフィンをコモノマーとして用いていれば、さらにプロピレンをコモノマーとしてもよい。
このα−オレフィンに基づく分岐側鎖が、溶融時にポリエチレンのみならずポリプロピレンとの分子のからみ合いを起こし易くし、シーラント層同士（即ち、シーラント主層と他の層との２層以上の積層構造の場合におけるシーラント主層と他の層）、シーラント層と第２の接着層、シーラント層とタブシール層の何れとの接着性をも高めることができる。
【００６３】
直鎖状低密度ポリエチレン（ＬＬＰＥ）としては、シーラント主層のＭＦＲ、密度及び引張り弾性率を特定の範囲とすることができるものであれば、いずれも用いることができる。その中でも特に、ブテン−１、ヘキセン−１、オクテン−１のうち少なくとも何れかの側鎖がついた直鎖状低密度ポリエチレンが適度な柔軟性を有するため好ましく、特にヘキセン−１、オクテン−１は耐電解液性に優れているため好ましい。直鎖状低密度ポリエチレン（ＬＬＰＥ）の製造方法は限定されないが、ポリオレフィン樹脂を製造する公知の方法を採用することが出来る。
【００６４】
本発明におけるシーラント主層のポリエチレン樹脂には、直鎖状低密度ポリエチレン（ＬＬＰＥ）以外のポリエチレン樹脂も配合することができる。直鎖状低密度ポリエチレン（ＬＬＰＥ）以外のポリエチレン樹脂は限定されないが、具体的には、高密度ポリエチレン（ＨＤＰＥ）や中密度ポリエチレン、低密度ポリエチレン（ＬＤＰＥ）等が挙げられる。ここで低密度ポリエチレン（ＬＤＰＥ）とは、前記の直鎖状低密度ポリエチレン（ＬＬＰＥ）は含まず、通常、高圧法低密度ポリエチレンと呼ばれるものが挙げられる。高密度ポリエチレン（ＨＤＰＥ）や中密度ポリエチレン、低密度ポリエチレン（ＬＤＰＥ）の製造方法は限定されず、公知の方法を採用することが出来るが、通常、チーグラー系触媒、メタロセン系触媒等によって製造することが好ましい。
【００６５】
シーラント主層の好ましい構成材料は、良好なインフレーション成形安定性、耐熱性、耐電解液性が得られる適度な高密度を有するように、直鎖状低密度ポリエチレン（ＬＬＰＥ）を主成分とし、高密度ポリエチレン（ＨＤＰＥ）及び／又は低密度ポリエチレン（ＬＤＰＥ）とのブレンド材であり、特にＬＬＰＥ５０重量％以上１００重量％以下、ＨＤＰＥ５重量％以上４５重量％以下、ＬＤＰＥ１重量％以上３０重量％以下のブレンド材が、インフレーション成形安定性、耐熱性、耐電解液浸透性の点で好ましい。特に低密度ポリエチレン（ＬＤＰＥ）を配合するとＬＤＰＥがもつ長鎖分岐によりＬＬＰＥ分子鎖とのからみあいが多くなり、溶融時の張力が増すため好ましく、これにより、インフレーション成形時の製膜性が安定し、得られるフィルムの強度が向上する効果がある。この場合の最適な配合割合は、ＬＬＰＥ５０重量％以上９５重量％以下、ＨＤＰＥ５重量％以上４０重量％以下、ＬＤＰＥ１重量％以上２５重量％以下である。
【００６６】
前述の如く、直鎖状低密度ポリエチレンには、分岐側鎖としてブテン−１、ヘキセン−１、４−メチルペンテン−１、オクテン−１等の各種コモノマー種を共重合させたものがあり、シーラント主層として好適な後述の密度とＭＦＲを満たすものであればよく、特に制限はないが、その中でも特に好ましいのが、ヘキセン−１、オクテン−１のうち少なくとも何れかの側鎖がついた直鎖状低密度ポリエチレンを５０重量％以上含むものであり、このような直鎖状低密度ポリエチレンに更に高密度ポリエチレン及び／又は低密度ポリエチレンを配合したブレンド材が、耐電解液性、タブシール層との接着性、インフレーション成形性、熱ラミネーション加工時の耐熱性、第２の接着層との接着性、耐フッ化水素酸性、プレス或いは張り出し加工での耐白化性等において優れていることから、好ましい。
【００６７】
シーラント主層には、本発明の効果を損なわない範囲で、上記のポリエチレン樹脂以外の樹脂を含有していてもよい。ポリエチレン樹脂以外の樹脂は限定されないが、例えば、エチレン−酢酸ビニル共重合体や、エチレン−ビニルアルコール共重合体等のエチレンとα−オレフィン以外のコモノマーとを共重合したエチレン系樹脂；プロピレン系樹脂；塩化ビニル樹脂、ポリアミド樹脂、ポリエステル樹脂、ポリカーボネート樹脂等が挙げられる。なお、シーラント主層として、ポリエチレン樹脂以外の樹脂を多量に含有する場合には、前記したポリエチレン樹脂を用いることによる効果を損なう場合があるため、これらの樹脂は、シーラント主層の中に、２０重量％以下、好ましくは１５重量％以下の範囲で用いることが好ましい。
【００６８】
本発明では、このように、シーラント層５に、直鎖状低密度ポリエチレン（ＬＬＰＥ）を主成分とするシーラント主層を有しているため、耐電解液性、シール性は向上できるが、タブシール層との接着性を高める必要がある場合、シーラント層に特定の酸変性ポリエチレン樹脂を使用してもよい。
ここで、ポリエチレン樹脂の変性に用いる酸の種類や変性方法については、後述する第２の接着層４を構成する樹脂における酸や変性方法を同様に採用することができる。
【００６９】
ただし、酸変性した樹脂は、酸変性していない樹脂に比較して耐熱性が低く、特に高温で製膜するサンドラミネーション方式や、押し出しラミネーション方式での製膜時には、低分子量成分が析出する場合がある。このような層を最内層、即ち、電解液と直接接触する層に使用した場合、低分子量成分が析出した部分から電解液の溶媒または電解液の加水分解で発生するフッ化水素酸の内層への浸透を速めることになり、耐電解液性に問題がでてくる場合がある。このため、シーラント主層は、変性率の少ない酸変性ポリエチレン樹脂か或いは酸変性していないポリエチレン樹脂層であることが好ましい。
ここで「変性率の少ない」とは、具体的には変性率０．１重量％以下、好ましくは０．０５重量％以下を意味する。
【００７０】
更に、シーラント主層には、本発明の効果を損なわない範囲で、エチレン−プロピレン共重合体、エチレン−ブテン共重合体、プロピレン−ブテン共重合体、エチレン−ブテン−プロピレン共重合体、エチレン−プロピレン−ジエン共重合体等のオレフィン系エラストマーや、スチレン系エラストマー、ポリエステル系エラストマー、ポリアミド系エラストマー等の各種エラストマー成分、酸化防止剤、熱安定剤、各種可塑剤、光安定剤、紫外線吸収剤、中和剤、滑剤、防曇剤、アンチブロッキング剤、架橋剤、架橋助剤、着色剤、難燃剤、分散剤等の各種添加剤を添加することができる。
【００７１】
本発明において、シーラント主層は、ＭＦＲ０．１ｇ／１０ｍｉｎ以上３ｇ／１０ｍｉｎ以下、密度０．９１８ｇ／ｃｍ３以上０．９５０ｇ／ｃｍ３以下、引張り弾性率１００ＭＰａ以上１５００ＭＰａ以下である。
【００７２】
シーラント主層のＭＦＲが、３ｇ／１０ｍｉｎより大きいと、流動性が高過ぎてシール時に樹脂の溶融による流動が発生し、シール部の厚みが不足してシール強度の低下を引き起こすため好ましくない。更には、分子量が低くなり、電解液から発生するフッ化水素酸に対しての浸透性が高くなり、バリア層を腐食させてしまうため好ましくない。シーラント主層の好ましいＭＦＲは２ｇ／１０ｍｉｎ以下、さらに好ましくは１．５ｇ／１０ｍｉｎ以下である。シーラント主層のＭＦＲの下限は、インフレーション成形法で製膜する場合において、製膜性に問題が無いレベルである必要があるため０．１ｇ／１０ｍｉｎ以上であり、特に０．３ｇ／１０ｍｉｎ以上であれば、インフレーション成形における高速成形性と高シール強度を維持できるため好ましい。
【００７３】
また、シーラント主層の密度は、０．９１８ｇ／ｃｍ３以上である必要がある。これよりシーラント主層の密度が小さいと、耐溶媒性、耐電解液性が悪化する。外部からの水分を遮断し、また電解液と水分との加水分解で発生するフッ化水素酸に対する耐性を高めるためにも、シーラント主層の密度は高い方がよく、好ましい密度の下限は０．９２０ｇ／ｃｍ３以上であり、特に好ましくは０．９２３ｇ／ｃｍ３以上である。シーラント主層の密度の上限は、ポリエチレン樹脂の柔軟性を損なわない範囲が必要であり、密度の上限は０．９５０ｇ／ｃｍ３以下であり、タブシール層との接着性、耐フッ化水素酸性、プレス或いは張り出し加工での耐白化性を考慮すると、密度の上限は好ましくは０．９４５ｇ／ｃｍ３以下である。
シーラント主層の密度を上記範囲とするための手段は限定されないが、ポリエチレン樹脂の最適化、変性率の最適化のほか、前記の通り、ポリエチレン樹脂やポリエチレン樹脂以外の樹脂等を併用し、それら配合比率を最適化することなどが挙げられる。
【００７４】
なお、本発明において、シーラント主層と後述の第２の接着層４の何れか一方の密度が０．９２８ｇ／ｃｍ３以上であることが好ましく、その場合において、両者の密度差が０．０１５ｇ／ｃｍ３以下であることが好ましい。
即ち、シーラント主層と第２の接着層４のうちのいずれか一方又は双方の密度が０．９２８ｇ／ｃｍ３以上であることにより、耐溶媒性、耐電解液性に優れたものとなるが、シーラント主層の密度は、後述の第２の接着層４の密度よりも高いことが好ましく、第２の接着層４の密度よりもシーラント主層の密度は０．００１ｇ／ｃｍ３以上、好ましくは０．００２ｇ／ｃｍ３以上高いことが、耐溶媒性、耐電解液性の面で好ましい。ただし、シーラント主層と第２の接着層４とは、その密度差が少ない方が、熱ラミネーション後の結晶性の差によるフィルムの反りが少なくなり好ましく、この密度差は０．０１５ｇ／ｃｍ３以下、特に０．０１２ｇ／ｃｍ３以下であることが好ましい。
なお、シーラント主層と第２の接着層４の両方の密度が０．９２８ｇ／ｃｍ３未満であると、十分な耐溶媒性、耐電解液性が得られない場合がある。
【００７５】
シーラント主層の引張り弾性率は、柔軟性を付与しすぎると変形等の外力が作用した時に材料破壊を引き起こしやすくなるため１００ＭＰａ以上であり、反対に硬くなりすぎると脆くなりやすく、第２の接着層を介して接するバリア層３との間で剥離しやすくなるため１５００ＭＰａ以下である。シーラント主層の引張り弾性率はより好ましくは１３０ＭＰａ以上１０００ＭＰａ以下、特に好ましくは１８０ＭＰａ以上９００ＭＰａ以下である。
【００７６】
なお、前述のＭＦＲ、密度、引張り弾性率の値は、シーラント主層（シーラント層がシーラント主層の単層構造の場合は、シーラント層）を構成する材料の特性を意味し、シーラント主層を構成するポリエチレン樹脂として複数のポリエチレン樹脂を併用する場合や、ポリエチレン樹脂以外の樹脂を含有する場合においては、シーラント主層（シーラント層がシーラント主層の単層構造の場合は、シーラント層）を構成する樹脂組成物としての値を意味するものである。
【００７７】
本発明では、シーラント層が直鎖状低密度ポリエチレンを主成分とする層を有しているため、耐電解液性、シール性は向上できるが、より耐性を求めるならば、後述の第２の接着層４に特定の酸変性ポリエチレン樹脂層を使用することが好ましい。
【００７８】
また、シーラント層を多層構造とし、直鎖状低密度ポリエチレンを主成分とする上記のシーラント主層と、ランダムポリプロピレン層又はブロックポリプロピレン層との積層構造としてもよい。即ち、本発明におけるシーラント層は、前記のシーラント主層の単層よりなるものであっても電極タブ部分に用いられるタブシール層との良好なシール強度を有するが、電極タブ部分に用いられるタブシール層の材質によっては十分なシール強度が得られない場合がある。そのような場合は、シーラント層を上記のような積層構造とすることによって、電極タブ部分のタブシール層とのシール強度を更に向上させることができる。
【００７９】
シーラント主層の厚みは、３μｍ以上８０μｍ以下であることが好ましく、より好ましくは１０μｍ以上６０μｍ以下、特に好ましくは１２μｍ以上５０μｍ以下である。シーラント主層の厚みが上記範囲よりも薄いと、シーラント層同士のシール強度が得ることができない場合があり、上記範囲よりも厚いと、インフレーション成形時の製膜性が劣り、厚みが均一になりにくく、更に熱ラミネーション時にシーラント層が溶融しにくくなりシワ、空気の巻き込みが発生しやすくなる場合がある。
多層積層構造のシーラント層の場合も、合計の厚みが上記範囲となるようにすることが好ましい。
【００８０】
なお、シーラント層５は、基材層１と同様、エンボス加工時の滑り性を高めるために、電池外装用ラミネートフィルムの最表面となる面（第２の接着層４と反対側の面）に凹凸を付与することが、金型汚染の問題のある滑剤を不要とすることができ、好ましい。この場合、シーラント層５の凹凸付与面の表面粗さＲａは、０．０２〜０．０８μｍ、特に０．０３〜０．０７μｍ程度であることが好ましい。ここで、シーラント層５の表面粗さＲａは、前述の基材層１の表面粗さＲａと同様にして測定された値である。この表面凹凸は、後述の熱ラミネーション工程で付与することができる。
【００８１】
＜第２の接着層＞
第２の接着層４はバリア層３とシーラント層５とを接着するための層であり、その材料は限定されないが、直鎖状低密度ポリエチレン（ＬＬＰＥ）を主成分とするポリエチレン樹脂を含有することが好ましく、特に、第２の接着層４は、ＬＬＰＥを主成分するポリエチレン樹脂よりなり、該ポリエチレン樹脂の少なくとも一部は酸変性されており、且つ、ＭＦＲ０．１ｇ／１０ｍｉｎ以上３ｇ／１０ｍｉｎ以下、密度０．９２０ｇ／ｃｍ３以上０．９５０ｇ／ｃｍ３以下、引張り弾性率１００ＭＰａ以上１０００ＭＰａ以下であることが好ましい。また、第２の接着層４は、ポリエチレン樹脂以外の他の成分を含んでいてもよい。
【００８２】
前述の如く、ポリエチレン樹脂はポリプロピレン樹脂より融点は低いが、熱が繰り返し加えられることにより分子が架橋するポリマーであり、電池外装材としての用途で必要な８０〜９０℃の高温環境下での長時間暴露に対し、分子切断しにくく、ポリプロピレンより長期耐熱性が優れている。
【００８３】
更にポリエチレンは、溶融張力も高く、柔軟性があり、電池外装材として加工される場合の変形に対しても強く、変形時の白化もしにくく、耐寒性にも優れる。また、ポリエチレンはポリプロピレンより密度が高く、外部からの水分や電解液の極性溶媒であるカーボネート系溶媒への耐性も強い。
このようなポリエチレンを酸変性させた樹脂は、バリア層を構成するアルミニウム箔等の金属箔との接着性も優れ、アルミニウム箔に環境汚染を引き起こすクロム系化成処理や、リン系の化成処理を施さなくても、強固な接着力を得ることができる。
【００８４】
本発明では、ポリエチレン樹脂の中でも、適度な柔軟性を有し、アルミニウム箔等のバリア層との接着性に優れることから、直鎖状低密度ポリエチレン（ＬＬＰＥ）を主成分としたポリエチレン樹脂を用いることが好ましい。
ここでいう主成分とは、複数の成分を配合してなる材料において、当該配合材料中、重量割合で最も多く含まれている成分をさす。
【００８５】
本発明において直鎖状低密度ポリエチレン（ＬＬＰＥ）とは、前述の如く、エチレンと炭素数４〜２０程度のα−オレフィンとの共重合体を意味し、α−オレフィンで構成される分岐側鎖の具体例としては、ブテン−１、ヘキセン−１、４−メチルペンテン−１、オクテン−１、デセン−１、テトラセン−１、オクタデセン−１等の各種コモノマーが挙げられる。これらのα−オレフィンは２種以上を併用してもよい。また、炭素数４〜２０程度のα−オレフィンをコモノマーとして用いていれば、さらにプロピレンをコモノマーとしてもよい。その中でも特に、ブテン−１、ヘキセン−１、オクテン−１のうち少なくとも何れかの側鎖がついた直鎖状低密度ポリエチレンが適度な柔軟性を有するため好ましい。直鎖状低密度ポリエチレン（ＬＬＰＥ）の製造方法は限定されないが、ポリオレフィン樹脂を製造する公知の方法を採用することが出来る。
【００８６】
第２の接着層４を構成するポリエチレン樹脂には、直鎖状低密度ポリエチレン（ＬＬＰＥ）以外のポリエチレン樹脂も配合することができ、その直鎖状低密度ポリエチレン（ＬＬＰＥ）以外のポリエチレン樹脂としては限定されないが、具体的には、前述のシーラント主層におけるＬＬＰＥ以外のポリエチレン樹脂として例示した、高密度ポリエチレン（ＨＤＰＥ）や中密度ポリエチレン、低密度ポリエチレン（ＬＤＰＥ）等が挙げられる。
【００８７】
第２の接着層４を構成するポリエチレン樹脂は、少なくとも一部が酸変性されたポリエチレン樹脂を含むことが好ましい。このような酸変性ポリエチレン樹脂は、例えば、ポリエチレン樹脂に不飽和カルボン酸及び／又はその誘導体をグラフト重合で変性することで製造することができる。
【００８８】
好ましい酸変性ポリエチレン樹脂は、直鎖状低密度ポリエチレン（ＬＬＰＥ）と、高密度ポリエチレン（ＨＤＰＥ）とのブレンド材の酸変性ポリエチレン樹脂であり、このブレンド材はＬＬＰＥが５０重量％以上９８重量％以下、ＨＤＰＥが２重量％以上５０重量％以下であることが、耐熱性、耐電解液浸透性の点で好ましい。更にインフレーション成形安定性を付与するために、低密度ポリエチレン（ＬＤＰＥ）を第３成分として配合してもよく、その場合の配合割合は、ＬＬＰＥ５０重量％以上９５重量％以下、ＨＤＰＥ５重量％以上４０重量％以下、ＬＤＰＥ１重量％以上３０重量％以下であることが好ましい。
【００８９】
ポリエチレン樹脂の酸変性に用いられる不飽和カルボン酸及び不飽和カルボン酸の誘導体としては、特に限定されるものではないが、例えば、マレイン酸、フマル酸、イタコン酸、シトラコン酸、メサコン酸等のジカルボン酸；アクリル酸、メタクリル酸、クロトン酸等の不飽和モノカルボン酸；無水マレイン酸、無水フマル酸、無水イタコン酸、無水メサコン酸等のジカルボン酸無水物やアミド、イミド、エステルなどの誘導体などが挙げられる。これらの中でも、マレイン酸、無水マレイン酸、アクリル酸、メタクリル酸を用いるのが好ましく、特に無水マレイン酸が好適である。
【００９０】
ポリエチレン樹脂の変性方法としては特に限定されるものではないが、例えば、ポリエチレン樹脂を有機溶媒に溶解させ、これをラジカル発生剤の存在下に酸（無水マレイン酸など）と反応させる溶液法、ポリエチレン樹脂を加熱溶融させ、これをラジカル発生剤の存在下に酸（無水マレイン酸など）と反応させる溶融法等が挙げられる。
【００９１】
なお、酸変性するポリエチレン樹脂としては、主成分である直鎖状低密度ポリエチレン（ＬＬＰＥ）であってもよいし、これと併用することの出来る他のポリエチレン樹脂、例えば、高密度ポリエチレン（ＨＤＰＥ）や低密度ポリエチレン（ＬＤＰＥ）等であってもよい。更に、酸変性されたポリエチレン樹脂と、酸変性されていないポリエチレン樹脂とを適宜配合して用いることができる。
また、直鎖状低密度ポリエチレン（ＬＬＰＥ）と共に他のポリエチレン樹脂を併用する場合においては、これらのポリエチレン樹脂を混合または共存させた状態で酸変性してもよいし、少なくとも何れかのポリエチレン樹脂を予め酸変性しておき、これと、酸変性されていない他のポリエチレン樹脂とを混合して用いてもよい。
【００９２】
酸変性ポリエチレン樹脂の変性率（酸変性ポリエチレン樹脂中の酸基の含有量）は、少な過ぎると酸変性したことによる接着性の向上効果を十分に得ることができない場合があり、多過ぎると酸変性ポリエチレン樹脂の耐熱性が低下する傾向にあるため、０．０５重量％以上１０重量％以下、特に０．２重量％以上５重量％以下であることが好ましい。ここで、酸変性ポリエチレン樹脂の変性率は、例えば、赤外吸収スペクトル分析（ＩＲ）や、滴定法などの手段で確認することができる。なお、酸変性されたポリエチレン樹脂と、酸変性されていないポリエチレン樹脂とを配合して用いる場合においては、当該変性率とは、酸変性されていないポリエチレン樹脂を含む全ポリエチレン樹脂中における変性率を意味するものとする。
なお、酸変性ポリエチレン樹脂としては、市販品を用いることも出来、例えば、三菱化学社製、モディック（商品名）シリーズや、三井化学社製、アドマー（商品名）等の中から、上記に該当するものを適宜選択して使用することができる。
【００９３】
第２の接着層４には、本発明の効果を損なわない範囲で、上記のポリエチレン樹脂以外の樹脂を含有していてもよい。ポリエチレン樹脂以外の樹脂は限定されないが、例えば、エチレン−酢酸ビニル共重合体や、エチレン−ビニルアルコール共重合体等のエチレンとα−オレフィン以外のコモノマーとを共重合したエチレン系樹脂；プロピレン系樹脂；塩化ビニル樹脂、ポリアミド樹脂、ポリエステル樹脂、ポリカーボネート樹脂等が挙げられる。なお、第２の接着層４として、ポリエチレン樹脂以外の樹脂を多量に含有する場合には、前記したポリエチレン樹脂を用いることによる効果を損なう場合があるため、これらの樹脂は、第２の接着層中に、２０重量％以下、好ましくは１５重量％以下の範囲で用いることが好ましい。
【００９４】
更に、第２の接着層４には、本発明の効果を損なわない範囲で、エチレン−プロピレン共重合体、エチレン−ブテン共重合体、プロピレン−ブテン共重合体、エチレン−ブテン−プロピレン共重合体、エチレン−プロピレン−ジエン共重合体等のオレフィン系エラストマーや、スチレン系エラストマー、ポリエステル系エラストマー、ポリアミド系エラストマー等の各種エラストマー成分、酸化防止剤、熱安定剤、各種可塑剤、光安定剤、紫外線吸収剤、中和剤、滑剤、防曇剤、アンチブロッキング剤、架橋剤、架橋助剤、着色剤、難燃剤、分散剤等の各種添加剤を添加することができる。
【００９５】
第２の接着層は、ＭＦＲ０．１ｇ／１０ｍｉｎ以上３ｇ／１０ｍｉｎ以下、密度０．９２０ｇ／ｃｍ３以上０．９５０ｇ／ｃｍ３以下、引張り弾性率１００ＭＰａ以上１０００ＭＰａ以下であることが好ましい。
【００９６】
第２の接着層４のＭＦＲが、３ｇ／１０ｍｉｎより大きいと、流動性が高過ぎてシール時に樹脂の溶融による流動が発生し、シール部の厚みが不足してシール強度の低下を引き起こす場合がある。更には、分子量が低くなり、電解液から発生するフッ化水素酸に対しての浸透性が高くなり、バリア層を腐食させてしまう場合がある。第２の接着層４のより好ましいＭＦＲは２ｇ／１０ｍｉｎ以下、さらに好ましくは１．５ｇ／１０ｍｉｎ以下である。第２の接着層４のＭＦＲの下限は、インフレーション成形法で製膜する場合において、製膜性に問題が無いレベルであることが好ましいため０．１ｇ／１０ｍｉｎ以上であることが好ましく、特に０．３ｇ／１０ｍｉｎ以上であれば、インフレーション成形における高速成形性と高シール強度を維持できるため好ましい。
【００９７】
また、第２の接着層４の密度としては、０．９２０ｇ／ｃｍ３以上であることが好ましい。これより密度が小さいと、耐溶媒性、耐電解液性が悪化する場合がある。外部からの水分を遮断し、また電解液と水分との加水分解で発生するフッ化水素酸に対する耐性を高めるためにも、第２の接着層４の密度は高い方がよく、より好ましい密度の下限は０．９２３ｇ／ｃｍ３以上であり、特に好ましくは０．９２５ｇ／ｃｍ３以上である。第２の接着層４の密度の上限は、ポリエチレン樹脂の柔軟性を損なわなければ特に制限されるものではないが、通常、密度の上限は０．９５０ｇ／ｃｍ３以下であり、バリア層との接着性、耐フッ化水素酸性、プレス或いは張り出し加工での耐白化性を考慮すると、密度の上限は好ましくは０．９４５ｇ／ｃｍ３以下である。
第２の接着層４の密度を上記範囲とするための手段は限定されないが、例えば使用するポリエチレン樹脂を適宜選択する方法が挙げられ、特に、酸変性に用いるポリエチレン樹脂の最適化、変性率の最適化のほか、前記の通り、酸変性されていないポリエチレン樹脂やポリエチレン樹脂以外の樹脂等を併用し、それら配合比率を最適化することなどが挙げられる。
なお、第２の接着層４の密度とシーラント主層の密度の好ましい関係については前述の通りである。
【００９８】
また、第２の接着層４の引張り弾性率は、柔軟性を付与しすぎると変形等の外力が作用した時に材料破壊を引き起こしやすくなるため１００ＭＰａ以上であることが好ましく、反対に硬くなりすぎると脆くなりやすくバリア層との界面で剥離しやすくなるため１０００ＭＰａ以下であることが好ましい。第２の接着層４の引張り弾性率はより好ましくは１３０ＭＰａ以上８００ＭＰａ以下、特に好ましくは１８０ＭＰａ以上６００ＭＰａ以下である。
【００９９】
なお、前述のＭＦＲ、密度、引張り弾性率の値は、第２の接着層４を構成する材料の特性を意味し、ポリエチレン樹脂として複数のポリエチレン樹脂を併用する場合や、ポリエチレン樹脂以外の樹脂を含有する場合においては、樹脂組成物としての値を意味するものである。
【０１００】
第２の接着層４の厚みは、３μｍ以上５０μｍ以下であることが好ましく、より好ましくは１０μｍ以上４０μｍ以下、特に好ましくは１２μｍ以上３５μｍ以下である。第２の接着層４の厚みが上記範囲よりも薄いと、バリア層３とシーラント層５との接着に十分な接着強度を得ることができない場合があり、上記範囲よりも厚いと、シーラント層５の厚みを薄くしなければならなくなり、耐電解液性が劣る場合がある。
【０１０１】
［電池外装用ラミネートフィルムの製造方法］
以下、シーラント層を前述のシーラント主層の単層構造とする場合を例示して、本発明の電池外装用ラミネートフィルムの製造方法について説明する。なお、シーラント層をシーラント主層と他の層との積層構造とする場合には、以下において、共押出インフレーション成形法により製膜すればよい。
【０１０２】
本発明の電池外装用ラミネートフィルムの製造方法としては特に制限はないが、少なくともシーラント層については、インフレーション成形法により製膜し、その後、熱ラミネーション法で第２の接着層を介してバリア層と貼り合わせることが好ましい。
また、共押出インフレーション成形法（多層インフレーション成形法）により予め第２の接着層とシーラント層との積層フィルムを製膜し、その後、熱ラミネーション法により金属箔／第２の接着層／シーラント層の積層フィルムとしてもよい。更には、第２の接着層、シーラント層を予め別々に製膜し、熱ラミネーション時にこれらを同時に貼り合わせて金属箔／第２の接着層／シーラント層の積層フィルムとしてもよい。また、予めインフレーション成形にて形成されたシーラント層と、基材層と貼りあわせたバリア層との間に、第２の接着層を押し出すことによってラミネートしてもよい。
何れの場合でもシーラント層、即ち、シーラント主層として高密度かつ低ＭＦＲの樹脂を選択していれば、熱ラミネーション時にシーラント層と第２の接着層の結晶性が高まり、シーラント層の結晶ラメラが耐電解液性を生み出し、また、第２の接着層の酸変性ポリエチレン樹脂の結晶ラメラがバリア層の金属箔表面に入り込みやすくなり、高い接着強度と耐熱性、耐電解液性が得られる。
【０１０３】
また、熱ラミネーションに供するバリア層の金属箔は、予めドライラミネーション法等により第１の接着層を介して基材層を貼り合わせた積層フィルムとして用いた方が、熱ラミネーション時に第２の接着層側がよりゆっくりと冷却されるようになり、結晶化が進行して、耐熱性、耐電解液性に優れた電池外装用ラミネートフィルムを得ることができるため好ましい。
【０１０４】
以下、インフレーション成形法によりシーラント層と第２の接着層のフィルムをそれぞれ成形し、これを熱ラミネーションによりバリア層、好ましくは基材層を第１の接着層で貼りあわせたバリア層と貼り合わせて本発明の電池外装用ラミネートフィルムを製造する方法について説明する。
【０１０５】
＜インフレーション成形＞
インフレーション成形法とは、環状ダイより押し出された製膜材料の溶融チューブの中に空気等を入れ、環状ダイの直径より大きく膨らまし、空冷または水冷により冷却固化させつつ連続的に引き取り製膜する溶融押出成形法である。
【０１０６】
インフレーション成形法では、押出機から押し出された溶融樹脂はチューブ状に成形され、インフレーションダイで溶融樹脂は環状の流路を流れる。この流路は外側ダイと内部マンドレルの間にある。溶融樹脂フィルムが、環状ダイから出た後、すぐ空気圧をチューブ内部に加え、それを膨張させる。膨張したチューブはニップロールで締め付けられて空気圧を保つように構成されている。膨張したチューブ（バブル）はダイ出口の上の冷却リングからの空気で冷却される。
【０１０７】
バブルは押出方向（ＭＤ方向）、円周方向（ＴＤ方向）で大きくなるので、ニップロールでのフィルム速度はダイ出口でのチューブの速度よりはるかに速いものでなければならない。ＭＤ方向ではフィルムは延伸され、ＴＤ方向では膨張する。延伸比は最終フィルム速度と初期速度の比、ブローアップ比は最終チューブ径と初期径（環状ダイ径）の比で表されるが、ブローアップ比の大きさは１：１から１０：１の範囲が好ましく、１．３：１から５：１の範囲が特に好ましい。
【０１０８】
一般的に、電池外装用フィルムに用いられる樹脂としては、耐熱性の観点から、ポリプロピレンが用いられる場合が多く、また、低コストを重視するため、押出ラミネーション法、サンドラミネーション法又はキヤスト法で製膜したポリプロピレンを使用する場合が多い。しかしながら、これらは全てＴ型の金型（帯状の樹脂吐出口）から押し出した溶融樹脂を冷却して製膜するため、ＭＤ方向とＴＤ方向とで引張強度、伸度、引張り弾性率といった物性に差が発生しやすい。そのため、電池外装用フィルムとして使用する際の、プレス加工や張り出し加工時には、その方向による機械物性の差のために、加工時のシワが発生しやすい傾向がある。
また、前述の如く、基材層の高弾性フィルムも通常Ｔダイで延伸成形されるため、ＭＤ／ＴＤ方向の差がでやすい。
【０１０９】
このようなことから、本発明においては、シーラント層、更には第２の接着層はインフレーション成形でＭＤ／ＴＤ方向での物性の差を出にくくし、また、基材層の物性とのバランスを考慮し、電池外装用ラミネートフィルムとして、異方性がなくなるように上述のブローアップ比の範囲で調整して製膜することが好ましい。
【０１１０】
このように、インフレーション成形法により製膜されるフィルムは、押出方向（ＭＤ方向）と押出方向と垂直な円周方向（ＴＤ方向）との機械的物性の差が出にくく、プレス加工や張り出し加工される積層フィルムとしてはその方向により機械物性の差が少ないため、加工時のシワが発生しにくいといった利点がある。
【０１１１】
また、インフレーション成形法に適合する樹脂原料には、ＭＦＲが低く、高分子量であるとともに、溶融張力が大きいといった特性が必要となり、また、製膜時の加工温度も低くする必要がある点において、高温で成形加工され、かつ高ＭＦＲ、高流動の樹脂特性を必要とする押出ラミネート法又はサンドイッチラミネート法で使用される樹脂とはその特性が異なる。このため、本発明ではシーラント主層の樹脂、更には第２の接着層の酸変性ポリエチレン樹脂として、前述のような低ＭＦＲの樹脂を用いるが、これらの樹脂は、低ＭＦＲ性と高溶融張力性により、高シール強度が得られやすいといった利点もある。
【０１１２】
本発明では、インフレーション成形法によるフィルムの異方性の少なさをより生かしつつ、電池外装用フィルムとしての機械物性、シール性、耐熱性、成形性等の各種特性を付与すために、インフレーション成形法に使用されるその樹脂特性に着目し、前記した特定の樹脂及び特定の物性を有するシーラント層を構成することにより、バリア層であるアルミニウム箔にクロム系化成処理を施さずともアルミニウム箔との接着性に優れ、水分の浸入を阻止することができ、耐電解液性に優れた、高シール強度を有する電池外装用ラミネートフィルムが得られる。
【０１１３】
＜熱ラミネーション法＞
本発明において、インフレーション法により製膜されたシーラント層（シーラント層形成用フィルム）、好ましくは、シーラント層と第２の接着層との積層フィルムを熱ラミネーション法により熱圧着してバリア層と接着させることは、耐電解液性の向上のために重要である。
【０１１４】
熱ラミネーション法とは、２つ以上のロールを用いてロール間に２種以上のフィルムを挟み込み、少なくとも一方のロールを回転駆動させながらフィルムを移送させ、かつ、少なくとも一方のロールを加熱しながらフィルムを加熱して接着させるラミネート方法である。本方法ではドライラミネーション、押出ラミネーション法と比べて、ライン速度は遅いが、冷却過程が急速ではないため、樹脂の結晶化を促進させる加工条件を作りやすい。
【０１１５】
本発明では、シーラント層に高密度、高結晶性の直鎖状低密度ポリエチレンを主成分とするポリエチレン樹脂を用い、熱ラミネーション法でこのシーラント層と第２の接着層を溶融させて熱圧着させる方法を採用することにより、シーラント層と第２の接着層の結晶化を図り、さらに冷却過程でゆっくりと冷却させることによる結晶化の促進で、シーラント層の発達した結晶ラメラが電解液に対するバリア性を生み出すと共に、同種のポリマー成分よりなる第２の接着層との高分子のからみあいで接着性にも優れ、耐電解液性、耐熱性も向上するという効果が得られる。
また、第２の接着層においても発達した結晶ラメラが第２の接着層とバリア層である金属箔と強固な接着を生み出す結果、接着強度が高められるとともに結晶ラメラは、特に、ベーマイト皮膜を形成したアルミニウム箔のベーマイト皮膜の細孔内に入り込み、より一層高い接着強度と耐電解液性を実現する効果がある。
【０１１６】
図２は、熱ラミネーション法による第２の接着層とシーラント層との積層フィルム１４と、基材層を第１の接着層でバリア層と予め積層一体化した基材層／バリア層積層フィルム１２とを貼り合わせる工程の一例を示す図であり、第２の接着層／シーラント層積層フィルムの巻回体１３から送り出された第２の接着層／シーラント層積層フィルム１４と基材層／バリア層積層フィルムの巻回体１１から送り出された基材層／バリア層積層フィルム１２と、更に耐熱フィルムの巻回体１５から送り出された耐熱樹脂フィルム１６とが加熱ロール１７Ａ，１７Ｂ間で加熱加圧されることにより、第２の接着層／シーラント層積層フィルム１４の第２の接着層側１４Ａと、基材層／バリア層積層フィルム１２のバリア層側１２Ａとが熱ラミネートされる。
熱ラミネートされた電池外装用ラミネートフィルム１０は送りロール１８Ａ，１８Ｂ間を通過して巻き取りロール２０に巻き取られる。
一方、耐熱樹脂フィルム１６は、電池外装用ラミネートフィルム１０から剥離されて巻き取りロール１９に巻き取られる。
【０１１７】
このような熱ラミネーション法での、加熱ロール１７Ａ，１７Ｂ間での加熱温度は、第２の接着層、シーラント層が溶融する温度に到達する温度で任意に設定できるが、シーラント層側の加熱ロール１７Ａの温度はシーラント層（シーラント主層）の融点より２０℃以上、好ましくは２５〜１００℃高い温度であることが、加熱後の冷却段階でより除冷となり、シーラント層及び第２の接着層のラメラ結晶が成長しやすくなり、シーラント層と第２の接着層との接着強度や第２の接着層とバリア層との接着強度が向上する点で好ましい。この加熱ロール１７Ａの温度が上記下限よりも低いとシーラント層、第２の接着層が溶融しにくくなり接着強度が不足する傾向にあり、上記上限より高いとシーラント層及び第２の接着層の樹脂が流動し、各層間の接着強度が低下する傾向がある。なお、シーラント層の融点は通常１２０〜１６８℃程度である。
【０１１８】
また、熱ラミネーションにおける加熱温度は、第２の接着層側の温度、即ち、加熱ロール１７Ａの温度とバリア層側の温度、即ち、加熱ロール１７Ｂの温度とで温度差をつけた方が、第２の接着層の酸変性ポリエチレン樹脂の結晶の配向性がより一層高められ、厚み方向の結晶成長が促進され、より強度にバリア層と接着するようになるため好ましい。この場合、第２の接着層側の温度、即ち、加熱ロール１７Ａの温度は、前述のシーラント層の融点との関係も含めて、１７０℃以上、例えば２００℃以上２６０℃以下とし、バリア層側の温度、即ち、加熱ロール１７Ｂの温度は１７０℃未満、例えば１２０℃以上１６５℃以下とし、両者に１０℃以上、好ましくは２０℃以上７０℃以下の温度差をつけることが望ましい。加熱ロール１７Ａ，１７Ｂの温度が低過ぎると十分な接着を行うことができないが、高過ぎると樹脂が劣化したり、溶融流動し接着層厚みが薄くなり、結果として十分な接着を行うことができなくなる傾向がある。また、両者の温度差が小さ過ぎると、温度差を設けることによる結晶成長の促進効果を十分に得ることができず、また、この温度差を過度に大きくすることは、各々の加熱ロール設定温度条件を満たす上で困難である。
【０１１９】
また、このような高温下で熱ラミネーションを行う場合、加熱ロールにシーラント層の樹脂が溶着する場合がある。この溶着を防止する目的と、バリア層表面への第２の接着層の結晶ラメラの成長やシーラント層の第２の接着層への結晶ラメラの成長を促進させ、層間の接着をより強固にする目的で、シーラント層の更に外側（非貼り合わせ面）に、図２に示すように耐熱樹脂フィルム１６を重ね、熱ラミネーション後に、耐熱樹脂フィルム１６を剥がすようにすることが好ましい。
この時、耐熱樹脂フィルムの少なくともシーラント層と接触する側に、予めマット処理等により表面粗さＲａ０．１μｍ以上１μｍ以下、好ましくは０．２５μｍ以上０．７５μｍ以下の凹凸をつけた耐熱樹脂フィルムを用いると、熱ラミネーション時に耐熱フィルムの凹凸がシーラント層に熱転写されて適度な凹凸がシーラント層の表面に付与され、エンボス加工時等に必要な金型との滑り性が得られるため、好ましい。
【０１２０】
この耐熱樹脂フィルム１６としては、耐熱性に優れ、熱ラミネーション時の加熱ロール１７Ａと非溶着でかつシーラント層とも非溶着性のもの、例えば、加熱ロール１７Ａの温度よりも融点が高く、シーラント層の融点より２０℃以上融点が高く、シーラント層のポリエチレン樹脂と熱溶着しない、ポリエチレン樹脂以外の樹脂よりなる樹脂フィルムが好ましい。特に好ましいのは、シーラント層の融点より２０℃以上高い融点を有し、例えば融点１５０℃以上、好ましくは２００〜３５０℃の耐熱性を有する、前述の基材層と同様な熱可塑性樹脂フィルムを用いることができる。具体的には二軸延伸ＰＡフィルム、二軸延伸ＰＥＴフィルム、二軸延伸ＰＰフィルム、一軸延伸ＰＰフィルム、無延伸ＰＰフィルム等が好ましい。耐熱樹脂フィルム１６の厚みは、通常２５μｍ以上１２５μｍ以下である。耐熱樹脂フィルム１６の厚みが薄過ぎると耐熱樹脂フィルム１６を設けたことによる結晶ラメラの成長促進効果を十分に得ることができない場合があり、厚過ぎると熱ラミネーション時の加熱効率が悪くなる傾向がある。
【０１２１】
［電池外装材］
本発明の電池外装用ラミネートフィルムは、常法に従って、電池外装材に加工することができる。
電池外装材とは、電池本体を包装する外装体を形成するものであって、その形式によりパウチタイプ、エンボスタイプがある。
【０１２２】
図３はエンボスタイプの外装材の一実施形態を示し、第１の外装材３１には、電池本体３０の収容部３１ｂとなる凹部が形成され、その開口周縁に鍔部（フランジ）３１ａが形成されている。第２の外装材３２はこの第１の外装材３１の開口を覆う蓋材となるものである。第１の外装材３１は収容部３１ｂの内壁側がシーラント層となり、第２の外装材３２は、第１の外装材３１への当接面側がシーラント層となる。
電極タブ３０Ａ、３０Ｂが鍔部（フランジ）３１ａと第２の外装材３２に当接する部分の電極タブには、タブシール層（図示せず）としてポリプロピレン等からなるフィルムが巻かれている。
この第２の外装材３２を、電極タブ３０Ａ，３０Ｂを引き出した状態で第１の外装材３１にかぶせ、周縁をヒートシールして密閉することにより、電池が組み立てられる。
【０１２３】
エンボスタイプの外装材には、このように片側に凹部を形成したものの他に、両方の外装材に凹部を形成したタイプのものもある。また、第１の外装材の一側辺の鍔部から第２の外装材に相当する蓋片部が延出したタイプのものもある。
一方、パウチタイプは、三方シールタイプ、四方シールタイプ、ピロータイプ等の袋形状がある。
【０１２４】
本発明の電池外装用ラミネートフィルムは、エンボスタイプ、パウチタイプ等含め、各種の電池外装材として用いることができる。
【０１２５】
［電池］
本発明の電池は、本発明の電池外装用ラミネートフィルムよりなる外装材に電池本体を封入したものであり、各種リチウム電池や燃料電池等の電池において、軽量・薄肉・小型化と、低コスト化、長期耐久性、信頼性の向上を図ることができる。
【実施例】
【０１２６】
以下に実施例を挙げて本発明をより具体的に説明するが、本発明はその要旨を越えない限り、以下の実施例に限定されるものではない。
【０１２７】
なお、以下の実施例及び比較例において、シーラント層及び第２の接着層の製膜に用いた材料は以下の表−１の通りである。
なお、第２の接着層として使用した酸変性ＬＬＰＥは、側鎖としてブテン−１を有するＬＬＰＥを主成分とするものであり、エチレン含有量が７０％のエチレン−プロピレン共重合体（ＥＰＲ）と酸変性高密度ポリエチレン（ＨＤＰＥ）が配合されているものである。
【０１２８】
【表１】
2014157727.tif 000003
【０１２９】
［実施例１〜９、比較例１〜３］
以下の方法で電池外装用ラミネートフィルムを作製した。
バリア層としては、厚み４０μｍのＪＩＳ  ８０７９−Ｏ材（鉄を１．０重量％含む軟質アルミニウム箔）の両面にベーマイト処理を施したものを用いた。
ベーマイト処理は、脱イオン水にトリエタノールアミンを０．５重量％の濃度で添加した９５℃のベーマイト処理水に、上記のアルミニウム箔を１分間浸漬させることにより行い、厚さ０．３μｍのベーマイトの針状結晶皮膜を形成した。
【０１３０】
次に、基材層として、厚み２５μｍ、表面粗さＲａ０．０３μｍの片面コロナ処理した二軸延伸ポリアミドフィルム（引張り弾性率２５００ＭＰａ、密度１．１４８ｇ／ｃｍ３）を用い、ドライラミネーション法により厚み３.５μｍの芳香族ポリエステルとポリイソシアネートとの２液混合系ドライラミ用接着剤層（第１の接着層）を介して上記のアルミニウム箔の片面と二軸延伸ポリアミドフィルムのコロナ処理面とを貼り合わせた。
【０１３１】
シーラント層、第２の接着層のフィルムは、表−１、表−２に記載の材料を用い、直径（バレル内径）７５ｍｍの押出機から押し出す単層インフレーション成形機を用い、環状ダイ径φ３００ｍｍ、ダイギャップ１．５ｍｍのスパイラル型環状ダイより押し出し成形し、チューブ径φ５６０ｍｍ、ブローアップ比１．８７、引取り速度１５ｍ／ｍｉｎで引き取り、第２の接着層、シーラント層の厚みを表−２に記載の所定の厚みになるよう押出機の押出量を調整しつつ、それぞれの単層フィルムとして製膜した。
【０１３２】
上述の方法で得られた第２の接着層及びシーラント層のフィルムを用い、図２に示すように第２の接着層の面がアルミニウム箔側に、シーラント層面が耐熱樹脂フィルム側になるように、二軸延伸ナイロンフィルム／アルミニウム箔のドライラミネーション積層フィルムと、熱ラミネーション法により貼り合わせた。この熱ラミネーションにおいて、シーラント層積層フィルム側の加熱ロール１７Ａの温度は２００℃とし、二軸延伸ナイロンフィルム／アルミニウム箔積層フィルム側の加熱ロール１７Ｂの温度は１８０℃とした。また、耐熱樹脂フィルム１６としては、厚み７５μｍのＰＥＴフィルム（融点２６０℃）を用いた。このＰＥＴフィルムのシーラント層に接する面側は、表面粗さＲａ０．０６μｍに凹凸を設けてある。
【０１３３】
このようにして得られた電池外装用ラミネートフィルムについて、以下の方法でラミネート強度、シール強度、耐電解液性、タブシール層との接着強度（タブシール強度）の評価を行って、結果を表−２に示した。
なお、耐熱樹脂フィルムとして用いたＰＥＴフィルムの表面凹凸により、得られた電池外装用ラミネートフィルムのシーラント層表面には、表面粗さＲａ０．０６μｍの凹凸が形成された。
【０１３４】
＜ラミネート強度＞
アルミニウム箔と第２の接着層との間のラミネート強度は、１５ｍｍ幅の短冊状にカットしたサンプルを用い、アルミニウ箔と第２の接着層側との界面の１８０°ピール強度を、テンシロン引張り試験機を用いて５０ｍｍ／ｍｉｎの引張り速度の条件で測定し、この値をラミネート強度とした。
【０１３５】
＜シール強度＞
予め６５ｍｍ×６５ｍｍに切った２枚の電池外装用ラミネートフィルムのシーラント層同士を、富士インパルス社製片側ヒータ付きヒートシーラ「ＯＰＬ−２００−１０」を用い、シール幅１０ｍｍ、長さ６５ｍｍにわたって、２２０℃、シール圧０．４５ＭＰａ、ヒートシール時間５秒の条件でヒートシールし、その後２３℃で２４時間以上放置した後、シール部分を幅１５ｍｍの短冊に裁断してシール強度測定用サンプルとした。
上記のシール強度測定用サンプルをシーラント層同士を引き剥がすようにして、テンシロン引張り試験機を用いて、引張り速度３００ｍｍ／ｍｉｎでシール強度を測定した。
【０１３６】
＜耐電解液性（電解液浸漬後のラミネート強度とシール強度）＞
混合溶媒として、エチレンカーボネート：ジエチルカーボネート：ジメチルカーボネート＝１：１：１（容積比）を用い、６フッ化リン酸リチウム１ｍｏｌをこの混合溶媒に溶解させて、６フッ化リン酸リチウム１ｍｏｌ／Ｌ溶液の電解液を調製した。
この電解液をＰＦＡ（ペルフルオロアルコキシフッ素樹脂）製のブローボトルの中に入れ、その電解液中に上記のシール強度測定用サンプルとシールしていないラミネート強度測定用サンプルとを入れて蓋を閉め、８０℃の恒温水槽の中に１２時間放置とその後常温に戻し１２時間放置の熱サイクルを３回繰り返し（合計８０℃３６時間、常温３６時間放置）、その後サンプルを取り出し、水洗した後、２３℃で２４時間以上放置し、その後、それぞれ上記と同様にラミネート強度とシール強度を測定した。
【０１３７】
＜タブシール強度＞
タブシール用フィルムとして６５ｍｍ×６５ｍｍに切ったランダムＰＰフィルム（日本ポリプロ社製  ノバテックＥＧ６Ｄの１００μｍ（厚さ）のフィルム）を用い、予め６５ｍｍ×６５ｍｍに切った電池外装用ラミネートフィルム２枚のシーラント層同士の間に、上記の６５ｍｍ×６５ｍｍに切ったランダムＰＰフィルムを入れ、富士インパルス社製片側ヒータ付きヒートシーラ「ＯＰＬ−２００−１０」を用い、シール幅１０ｍｍ、長さ６５ｍｍにわたって、２２０℃、シール圧０．４５ＭＰａ、ヒートシール時間５秒の条件でヒートシールした。その後、２３℃で２４時間以上放置後、幅１５ｍｍの短冊３本に裁断して上記のシール強度測定用サンプルのシーラント層同士を引き剥がすようにして、テンシロン引張り試験機を用いて、引張り速度３００ｍｍ／ｍｉｎでタブシール用フィルムとの接着強度を測定した。
【０１３８】
【表２】
2014157727.tif 000004
【０１３９】
表−２より、本発明で規定されるＭＦＲ、密度、引張り弾性率を満たす直鎖状低密度ポリエチレン（ＬＬＰＥ）を主成分とするポリエチレン樹脂よりなるシーラント層を有する電池外装用ラミネートフィルムは、層間接着性、シール性、耐熱性、耐電解液性、タブシール層との接着性に優れることが分かる。これに対して、シーラント層が低密度ポリエチレン及び／又は高密度ポリエチレンで構成される比較例１〜３では、シール性、耐電解液性、タブシール層との接着性に劣る。
なお、表２において「総合評価」は、電池外装用ラミネートフィルムとして以下の基準で判断した。
○：  ラミネート強度、シール強度、タブシール強度が非常に優れている。
△：  ラミネート強度、シール強度、タブシール強度が使用可能なレベルにある。
×：  ラミネート強度、シール強度、タブシール強度が不十分である。
【符号の説明】
【０１４０】
１  基材層
２  第１の接着層
３  バリア層
４  第２の接着層
５  シーラント層
１０  電池外装用ラミネートフィルム
１２  基材層／バリア層積層フィルム
１４  第２の接着層／シーラント層積層フィルム
１６  耐熱樹脂フィルム
１７Ａ，１７Ｂ  加熱ロール
３０  電池本体
３１  第１の外装材
３２  第２の外装材
【図１】
2014157727.tif 000005
【図２】
2014157727.tif 000006
【図３】
2014157727.tif 000007